(57)【要約】【課題】高さ及び形状安定性に優れる液晶表示装置の液晶配向を制御するための突起を形成することができる光硬化性樹脂組成物、該光硬化性樹脂組成物を用いてなる、液晶配向用突起、カラムスペーサ、及び、液晶表示装置を提供する。【解決手段】アルカリ可溶性樹脂、重合性単量体、光重合開始剤及び光ラジカル失活剤を含有する光硬化性樹脂組成物。【選択図】なし【特許請求の範囲】
【請求項１】
アルカリ可溶性樹脂、重合性単量体、光重合開始剤、及び、特定の波長領域の光が照射されることでラジカルを補足又は失活させる光ラジカル失活剤を含有することを特徴とする光硬化性樹脂組成物。
【請求項２】
光ラジカル失活剤は、分子内に、１以上のニトロ基と、アルキル基、カルボン酸基、アルデヒド基、アミノ基、及び、水酸基からなる群より選択される少なくとも１の官能基とを有する芳香環を含有する化合物であることを特徴とする請求項１記載の光硬化性樹脂組成物。
【請求項３】
アルカリ可溶性樹脂は、ネガ型レジストであることを特徴とする請求項１又は２記載の光硬化性樹脂組成物。
【請求項４】
請求項１、２又は３記載の光硬化性樹脂組成物を用いてなることを特徴とする液晶配向用突起。
【請求項５】
請求項１、２又は３記載の光硬化性樹脂組成物を用いてなることを特徴とするカラムスペーサ。
【請求項６】
請求項１、２又は３記載の光硬化性樹脂組成物を用いてなる液晶配向用突起及び／又はカラムスペーサを有することを特徴とするカラーフィルター。
【請求項７】
請求項１、２若しくは３記載の光硬化性樹脂組成物、又は、請求項６記載のカラーフィルターを用いてなることを特徴とする液晶表示装置。
【発明の詳細な説明】
【技術分野】
【０００１】
本発明は、高さ及び形状安定性に優れる液晶表示装置の液晶配向を制御するための突起を形成することができる光硬化性樹脂組成物、該光硬化性樹脂組成物を用いてなる、液晶配向用突起、カラムスペーサ、及び、液晶表示装置に関する。
【背景技術】
【０００２】
一般に、液晶表示装置は、カラーフィルター、ブラックマトリックス、線状透明電極、配向膜等が形成された２枚の基板間に、該基板に対して垂直方向や平行方向に配向した液晶が注入された構造となっている。これら２枚の基板間に注入された液晶は、電場無印加の状態では基板に対して垂直方向や平行方向等に配向されているが、電場の印加により配向状態が変化し、液晶を透過する光の透過量を調整することができる。
【０００３】
このような液晶表示装置は、従来のブラウン管を用いた表示装置と比べて薄型でかつ消費電力の少ないことから、近年、大画面テレビに利用する液晶テレビとして実用化されている。しかし、液晶表示素子には、ブラウン管を用いた表示装置と比べて視野角が狭いという問題あり、大画面の液晶テレビの普及に伴い、視野角の改良が強く求められていた。
【０００４】
液晶表示装置の視野角を改善する方法として、従来、透明電極上にアーチ状の突起を形成し、この突起のスロープを利用して液晶を局所的に傾け、一画素内で液晶を多方向に分割配向させる方法が知られている。このような透明電極上に形成するアーチ状の突起は、従来、ポジ型レジストを用いたフォトリソグラフの手法により断面が略矩形状の突起を形成し、その後、該突起を加熱しリフローさせることでアーチ状としていた。このようなポジ型レジストとして、例えば、特許文献１には、ナフトキノンジアジド化合物とノボラック樹脂とを含有するものが開示されている。
【０００５】
しかしながら、ポジ型レジストを用いて透明基板上に形成した突起は、加熱リフローさせてアーチ状にするため、形成するパターンのボトム幅や加熱温度によって、得られる突起のアーチ形状の高さや、基板と接触する角度等が異なったものとなり、液晶の配向ムラ、更には表示ムラが発生するという問題があった。また、特許文献１に開示のポジ型レジストは、加熱により未反応のナフトキノンジアジトとノボラック樹脂とがカップリング反応し、レジストを赤変させるという問題があった。また、ナフトキノンジアジドの光分解で生成させたアルカリ可溶性のカルボン酸により、露光部と未露光部のアルカリ現像液に対する溶解性の差を発現させるため、光架橋反応により著しくアルカリ現像液に対する溶解性の差を発生させるネガ型レジストに比べ、現像条件のマージンが狭く、空気中の酸素による現像劣化の影響を受けるため、現像状態の管理が困難であった。更に、液晶表示装置の製造過程においては、透明電極上に突起を形成する工程以外にも種々のレジストを用いる工程が含まれるが、カラーフィルター工程で使用されるレジストは、通常、ネガ型レジストであるため、カラーフィルター基板上に突起を形成する工程のみポジ型レジストを用いることは、製造工程の煩雑化の原因となっていた。
【０００６】
これに対して、例えば、特許文献２には、アルカリ可溶性樹脂、光重合開始剤及び光重合性モノマーを主成分とするネガ型レジストを用いて電極上に突起を設けることが開示されている。また、特許文献３には、液晶分割配向用突起形成用のネガ型レジストとして、エチレン性不飽和化合物、光重合開始剤、アルカリ可溶性樹脂を主成分とする感光性樹脂組成物が開示されている。これらのネガ型レジスト用いることで、液晶表示装置の製造の簡略化を図ることができると考えられる。
【０００７】
しかしながら、従来のネガ型レジストを用いて液晶配向用突起を形成すると、露光装置の光量変動、現像液の温度や濃度による変動、現像液流量変動、ポストベーク時の熱流動により、液晶配向用突起の高さ及び形状にバラツキが生じ、製造する液晶表示装置の表示品質が低下することがあった。この液晶配向用突起の高さ及び形状バラつきは、マザーガラスが大きくなるにつれて非常に顕著なものとなるため、改善が求められている。
【特許文献１】特開平７−９２６８９号公報
【特許文献２】特開２００３−３３００１１号公報
【特許文献３】特開２００６−１１３５９号公報
【発明の開示】
【発明が解決しようとする課題】
【０００８】
本発明は、上記現状に鑑み、高さ及び形状安定性に優れる液晶表示装置の液晶配向を制御するための突起を形成することができる光硬化性樹脂組成物、該光硬化性樹脂組成物を用いてなる、液晶配向用突起、カラムスペーサ、及び、液晶表示装置を提供することを目的とする。
【課題を解決するための手段】
【０００９】
本発明は、アルカリ可溶性樹脂、重合性単量体、光重合開始剤、及び、特定の波長領域の光が照射されることでラジカルを補足又は失活させる光ラジカル失活剤を含有する光硬化性樹脂組成物である。
以下に本発明を詳述する。
【００１０】
本発明者らは、鋭意検討した結果、光硬化性樹脂組成物を、アルカリ可溶性樹脂、重合性単量体、光重合開始剤、及び、光ラジカル失活剤を含有する組成とすることで、フォトリソグラフの手法により、カラーフィルター等の基板表面に高さ及び形状安定性に優れた、液晶を分割配向させるアーチ形状の液晶配向用突起を形成することができることを見出し、本発明を完成するに至った。
【００１１】
本発明の光硬化性樹脂組成物は、アルカリ可溶性樹脂を含有する。
本発明の光硬化性樹脂組成物において、上記アルカリ可溶性樹脂は、ネガ型レジストであることが好ましい。上記アルカリ可溶性樹脂がネガ型レジストであると、本発明の光硬化性樹脂組成物を用いた液晶表示装置の製造工程の管理が容易となる。
このようなアルカリ可溶性樹脂としては特に限定されないが、分子内に重合性二重結合を有するものが好適に用いられる。具体的には、例えば、カルボキシル基含有単官能不飽和化合物と不飽和二重結合を有する単官能化合物とを共重合した共重合体等のアルカリ可溶性カルボキシル基含有高分子化合物が挙げられる。
【００１２】
上記カルボキシル基含有単官能不飽和化合物としては特に限定されず、例えば、アクリル酸、メタクリル酸等が挙げられる。
また、上記不飽和二重結合を有する単官能化合物としては特に限定されず、例えば、（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸ヒドロキシエチル、（メタ）アクリル酸シクロヘキシル、（メタ）アクリル酸２−メチルシクロヘキシル、（メタ）アクリル酸ジシクロペンタニルオキシエチル、（メタ）アクリル酸イソボルニル、（メタ）アクリル酸ジシクロペンタニル、（メタ）アクリル酸ベンジル等の（メタ）アクリル酸エステル系単量体が挙げられる。なお、本明細書において、（メタ）アクリルとは、アクリル及び／又はメタクリルを意味する。
【００１３】
また、上記アルカリ可溶性カルボキシル基含有高分子化合物は、スチレン、α−メチルスチレン、ｐ−メチルスチレン、ｐ−クロロスチレン等の芳香族ビニル系単量体；アクリロニトリル、メタクリロニトリル等のシアン化ビニル化合物；無水マレイン酸等の不飽和ジカルボン酸無水物；フェニルマレイミド、ベンジルマレイミド、ナフチルマレイミド、ｏ−クロロフェニルマレイミド等の芳香族置換マレイミド；メチルマレイミド、エチルマレイミド、プロピルマレイミド、イソプロピルマレイミド等のアルキル置換マレイミド等からなる成分を含有してもよい。
【００１４】
更に、上記アルカリ可溶性カルボキシル基含有高分子化合物は、現像時の溶解性を制御する等の目的で水酸基を有する単官能不飽和化合物を含有してもよい。
上記水酸基を有する単官能不飽和化合物としては特に限定されず、例えば、分子内に水酸基を１つ有するモノマーとしては、例えば、２−ヒドロキシエチルアクリレート、２−ヒドロキシエチルメタクリレート、２−ヒドロキシプロピルアクリレート、２−ヒドロキシプロピルメタクリレート、４−ヒドロキシブチルアクリレート、４−ヒドロキシブチルメタクリレート等が挙げられる。
【００１５】
上記アルカリ可溶性カルボキシル基含有高分子化合物において、カルボキシル基含有単官能不飽和化合物に起因する成分の比の好ましい下限は５重量％、好ましい上限は５０重量％である。５重量％未満であると、アルカリ可溶性を付与することが困難であり、５０重量％を超えると、現像時の膨潤が著しくパターンの形成が困難となることがある。より好ましい下限は１０重量％、より好ましい上限は４０重量％である。
【００１６】
上記カルボキシル基含有単官能不飽和化合物と不飽和二重結合を有する単官能化合物とを共重合する方法としては特に限定されず、例えば、ラジカル重合開始剤及び必要に応じて分子量調節剤を用いて、塊状重合、溶液重合、懸濁重合、分散重合、乳化重合等の従来公知の方法により重合する方法が挙げられる。なかでも、溶液重合が好適である。
【００１７】
溶液重合法により上記アルカリ可溶性カルボキシル基含有高分子化合物を製造する場合の溶媒としては、例えば、メタノール、エタノール、イソプロパノール、グリコール等の脂肪族アルコール類；セロソルブ、ブチルセロソルブ等のセロソルブ類；カルビトール、ブチルカルビトール等のカルビトール類；酢酸セロソルブ、酢酸カルビトール、プロピレングリコールモノメチルエーテルアセテート等のエステル類；ジエチレングリコールジメチルエーテル等のエーテル類；テトラヒドロフラン等の環状エーテル、シクロヘキサノン、メチルエチルケトン、メチルイソブチルケトン等のケトン類；ジメチルスルホキシド、ジメチルホルムアミド等の極性を有する有機溶剤等を用いることができる。
【００１８】
また、懸濁重合、分散重合、乳化重合等の非水系の分散重合により上記アルカリ可溶性カルボキシル基含有高分子化合物を製造する場合の媒体としては、例えば、ベンゼン、トルエン、ヘキサン、シクロヘキサン等の液状の炭化水素や、その他の非極性の有機溶剤等を用いることができる。
【００１９】
上記ラジカル重合開始剤としては特に限定されず、例えば、過酸化物、アゾ開始剤等の従来公知のラジカル重合開始剤を用いることができる。また、上記分子量調節剤としては、例えば、α−メチルスチレンダイマー、メルカプタン系の連鎖移動剤等を用いることができる。
【００２０】
本発明の光硬化性樹脂組成物において、上記アルカリ可溶性樹脂としては、なかでも、側鎖に（メタ）アクリル基とカルボキシル基とを有するアルカリ可溶性（メタ）アクリル共重合体が好適である。上記アルカリ可溶性樹脂として、側鎖に（メタ）アクリル基とカルボキシル基とを有するアルカリ可溶性（メタ）アクリル共重合体を選択した場合には、本発明の光硬化性樹脂組成物を硬化させてなる液晶配向用突起、及び、カラムスペーサに高い感度、解像度、基板による密着性が得られる。この理由としては、アルカリ可溶性樹脂の側鎖のアクリル基が露光時に反応することでアルカリ可溶性樹脂自体も架橋構造の中に取り込まれる結果、パターン剥がれが抑制されるためであると考えられる。
また、上記アルカリ可溶性（メタ）アクリル共重合体は、セグメントの極性が低いため、本発明の光硬化性樹脂組成物中での相溶性に優れる。これにより、液晶配向用突起やカラムスペーサの製造時の現像処理において現像ムラ等の不具合が生じることもない。
【００２１】
上記アルカリ可溶性（メタ）アクリル共重合体としては、下記式（１ａ）、（１ｂ）、（１ｃ）、（１ｄ）及び（１ｅ）で表される構造単位からなる共重合体が好適である。
【００２２】
【化１】
2008145987.tif 000002
【００２３】
式（１ａ）、（１ｂ）、（１ｃ）、（１ｄ）及び（１ｅ）中、Ａ１及びＡ２は、水素、下記式（２ａ）、（２ｂ）、（２ｃ）又は（２ｄ）を表し、Ａ１又はＡ２のいずれか一方が水素である場合、他方は下記式（２ａ）、（２ｂ）、（２ｃ）又は（２ｄ）のいずれかである。Ｒ１は、水素及び／又はメチル基を表し、Ｒ２は、アルキル基、フェニル基、アルキル基若しくはアルコキシ基を含むフェニル基、ヒドロキシアルキル基又は脂環式炭化水素を表し、Ｒ３は、ニトリル基又はフェニル基を表し、Ｒ４は、アルキル基、ヒドロキシアルキル基又はラジカル重合性基含有脂肪族炭化水素を表す。また、ａ、ｂ、ｃ、ｄ、ｅは、各成分のモル比率（％）を表し、ａ＋ｂ＋ｃ＋ｄ＋ｅ＝１００とするとき、ａ、ｂ及びｄは０〜９０、ｃは５〜５０、ｅは５〜６０である。
【００２４】
【化２】
2008145987.tif 000003
【００２５】
上記アルカリ可溶性（メタ）アクリル共重合体の重量平均分子量としては特に限定されないが、好ましい下限は３０００、好ましい上限は１０万である。３０００未満であると、液晶配向用突起やカラムスペーサの密着性が低下することがあり、１０万を超えると、解像度が低下することがある。より好ましい下限は５０００、より好ましい上限は５万である。
なお、本明細書において、上記重量平均分子量は、ゲルパーミエーションクロマトグラフィーで測定を行い、ポリスチレン換算により求められる値である。
【００２６】
上記アルカリ可溶性（メタ）アクリル共重合体の製造方法としては特に限定されないが、例えば、側鎖にカルボキシル基を有する（メタ）アクリル共重合体に、脂環式エポキシ基含有不飽和化合物を開環付加重合させてカルボキシル基の一部を変性し、更に、変性により生じた水酸基及び／又は残存しているカルボキシル基の一部にイソシアネート化合物、エポキシ化合物、ラクトン化合物、アルコール化合物等を反応させる方法が挙げられる。
【００２７】
上記側鎖にカルボキシル基を有する（メタ）アクリル共重合体の製造方法としては特に限定されず、例えば、カルボキシル基含有単官能不飽和化合物と、（メタ）アクリル酸エステル系単量体とをラジカル重合開始剤及び必要に応じて分子量調整剤を用いて塊状重合、溶液重合、懸濁重合、分散重合、乳化重合等の従来公知の方法により共重合する方法が挙げられる。
【００２８】
上記脂環式エポキシ基含有不飽和化合物としては特に限定されないが、例えば、３，４−エポキシシクロヘキシル（メタ）アクリレート等が好適に用いられる。
【００２９】
上記イソシアネート化合物としては特に限定されないが、例えば、炭素数が２〜１８のアルキルイソシアネート、重合性基含有イソシアネートが好適に用いられる。上記重合性基含有イソシアネートを用いると、光硬化時の感度の上昇や、耐熱性、耐薬品性、タックフリー性等の様々な物性の更なる向上が実現される。
上記重合性基含有イソシアネートとしては特に限定されないが、例えば、（メタ）アクリロイル基が炭素数２〜６のアルキレン基を介してイソシアネート基と結合したものを使用することが好ましい。具体的には、例えば、２−アクリロイルオキシエチルイソシアネート、２−メタクリロイルエチルイソシアネート、２−アクリロイルエチルイソシアネート等が挙げられ、２−メタクリロイルエチルイソシアネート、及び、２−アクリロイルエチルイソシアネートは、それぞれ、カレンズＭＯＩ、及び、カレンズＡＯＩ（いずれも昭和電工社製）として市販されている。
【００３０】
上記変性により生じた側鎖に水酸基及び／又はカルボキシル基を有する（メタ）アクリル共重合体に上記イソシアネート化合物を反応させる方法としては特に限定されず、少量の触媒存在下、上記イソシアネート化合物を、上記変性により生じた側鎖に水酸基及び／又はカルボキシル基を有する（メタ）アクリル共重合体の溶液中に滴下又は混合する方法が挙げられる。
この際に用いられる触媒としては特に限定されず、例えば、ラウリン酸、ジブチル錫等が挙げられる。
また、必要に応じて、ｐ−メトキシフェノール、ヒドロキノン、ナフチルアミン、ｔｅｒｔ−ブチルカテコール、２，３−ジ−ｔｅｒｔ−ブチル−ｐ−クレゾール等の重合禁止剤を用いてもよい。
更に、増粘等を抑制する目的で、メタノール、エタノール、プロパノール、ブタノール、ペンタノール、ヘキサノール、ヘプタノール、オクタノール、デカノール等のアルコールによる処理を行ってもよい。
【００３１】
上記製造方法に従い、上記変性により生じた側鎖に水酸基及びカルボキシル基を有する（メタ）アクリル共重合体にイソシアネート化合物を反応させた場合には、式（２ｂ）に示される構造単位が形成される。
【００３２】
上記エポキシ化合物としては特に限定されず、例えば、炭素数２〜１８のアルキルエポキシ化合物、炭素数が２〜１８のアルコキシエポキシ化合物や重合性基含有エポキシ化合物が挙げられる。
【００３３】
上記エポキシ化合物として、上記重合性基含有エポキシ化合物を用いると、光硬化時の感度の上昇や、耐熱性、耐薬品性、タックフリー性等の様々な物性の更なる向上が実現される。
上記重合性基含有エポキシ化合物としては特に限定されないが、例えば、（メタ）アクリロイル基が炭素数２〜６のアルキレン基を介してエポキシ基と結合したものが好ましい。具体的には、例えば、（メタ）アクリル酸グリシジル等が挙げられる。
【００３４】
上記変性により生じた側鎖に水酸基及び／又はカルボキシル基を有する（メタ）アクリル共重合体に上記エポキシ化合物を反応させる方法としては特に限定されず、少量の触媒存在下、上記エポキシ化合物を、上記変性により生じた側鎖に水酸基及び／又はカルボキシル基を有する（メタ）アクリル共重合体の溶液中に滴下又は混合する方法が挙げられる。
この際に用いられる触媒としては特に限定されず、例えば、トリエチルアミン、トリプロミルアミン、テトラメチルエチレンジアミン、ジメチルラウリルアミン、トリエチルベンジルアンモニウムクロライド、トリメチルセチルアンモニウムブロマイド、テトラブチルアンモニウムブロマイド、トリメチルブチルホスホニウムブロマイド、テトラブチルホスホニウムブロマイド等が挙げられる。
また、必要に応じて、ｐ−メトキシフェノール、ヒドロキノン、ナフチルアミン、ｔｅｒｔ−ブチルカテコール、２，３−ジ−ｔｅｒｔ−ブチル−ｐ−クレゾール等の重合禁止剤を用いてもよい。
【００３５】
上記製造方法に従い、上記変性により生じた側鎖に水酸基及び／又はカルボキシル基を有する（メタ）アクリル共重合体にエポキシ化合物を反応させた場合には、式（２ｃ）及び（２ｄ）に示される構造単位が形成される。
【００３６】
上記変性により生じた側鎖に水酸基及び／又はカルボキシル基を有する（メタ）アクリル共重合体に、上記イソシアネート化合物やエポキシ化合物、ラクトン化合物、アルコール化合物等を反応させる際には、上記（メタ）アクリル共重合体中に含まれる水酸基のうち０〜１００モル％に相当する量を反応させることができる。
【００３７】
また、変性により生じた側鎖に水酸基及び／又はカルボキシル基を有する（メタ）アクリル共重合体に上記イソシアネート化合物やエポキシ化合物、ラクトン化合物、アルコール化合物等を反応させる際には、上記（メタ）アクリル共重合体中に含まれるカルボキシル基のうち、０〜９０モル％に相当する量を反応させることができる。９０モル％を超えると、残存するカルボキシル基の量が少なくなりすぎるため、アルカリ可溶性が損なわれ、現像性が低下することがある。
【００３８】
上記式（１ａ）、（１ｂ）、（１ｃ）、（１ｄ）及び（１ｅ）中のａ、ｂ、ｃ、ｄ、ｅは各成分のモル比率（％）を表し、ａ＋ｂ＋ｃ＋ｄ＋ｅ＝１００とするとき、ａ、ｂ及びｄの下限は０％、上限は９０％である。また、ｃの下限は５％、上限は５０％である。また、ｅの下限は５％、上限は６０％である。ｃの下限は５％、上限は５０％であるが、５％未満、すなわち、カルボキシル基含有の構造単位のモル比率が５％未満であると、アルカリ可溶性を付与することが困難であり、５０％を超えると、現像時の膨潤が著しく、パターンの形成が困難となる。また、ｅの好ましい下限は５％、好ましい上限は６０％であるが、５％未満であるとアルカリ可溶性樹脂の架橋構造への取り込みが不充分となり架橋密度が低下した結果、現像工程でのけずれが大きくなりすぎて、液晶配向用突起の高さばらつきが生じ、６０％を超えると、架橋構造の架橋密度が高くなりすぎて、アーチ上の形状を安定して形成しづらくなる。
【００３９】
本発明の光硬化性樹脂組成物において、上記アルカリ可溶性樹脂は、酸価の下限が１００ｍｇＫＯＨ／ｇであることが好ましい。１００ｍｇＫＯＨ／ｇ未満であると、本発明の光硬化性樹脂組成物の解像性が低下してしまい、アーチ形状の液晶配向用突起を安定的に形成することができないことがある。酸価の上限としては特に限定されないが、好ましい上限は１５０ｍｇＫＯＨ／ｇである。１５０ｍｇＫＯＨ／ｇを超えると、本発明の光硬化性樹脂組成物を用いてなる液晶配向用突起やカラムスペーサの基板に対する密着性が低下することがある。より好ましい下限は１１０ｍｇＫＯＨ／ｇ、より好ましい上限は１４０ｍｇＫＯＨ／ｇである。
なお、本明細書において、上記アルカリ可溶性樹脂の酸価は、アルカリ可溶性樹脂１ｇを有機溶剤へ溶かし、フェノールフタレインを指示薬として水酸化カリウムで滴定するとき、中和までに要する水酸化カリウムのｍｇ数で示される。
【００４０】
また、本発明の光硬化性樹脂組成物中のアルカリ可溶性樹脂の含有量は、全固形分に対して、通常４０重量％以上、好ましくは５０重量％以上であり、通常９０重量％以下、好ましくは８０重量％以下である。アルカリ可溶性樹脂の量が少なすぎると、耐熱性の低下、現像溶解速度の低下等を招き易く、多すぎると感度の低下、画像断面形状の再現性不良を招きやすい。
【００４１】
本発明の光硬化性樹脂組成物は、重合性単量体を含有する。
上記重合性単量体としては、エチレン性不飽和結合を分子内に１個以上有する化合物を意味するが、重合性、架橋性及びそれに伴う露光部と非露光部の現像液溶解性の差異を拡大できる等の点から、エチレン性不飽和結合を分子内に２個以上有する化合物であることが好ましく、また、その不飽和結合は（メタ）アクリロイルオキシ基に由来するアクリレート化合物が更に好ましい。
【００４２】
エチレン性不飽和結合を分子内に１個以上有する化合物としては、例えば、（メタ）アクリル酸、クロトン酸、イソクロトン酸、マレイン酸、イタコン酸、シトラコン酸等の不飽和カルボン酸、及びそのアルキルエステル、（メタ）アクリロニトリル、（メタ）アクリルアミド、スチレン等が挙げられる。
【００４３】
エチレン性不飽和結合を分子内に２個有する化合物としては、例えば、ネオペンチルグリコールジ（メタ）アクリレート、３−メチル−１，５−ペンタンジオールジ（メタ）アクリレート、２−ブチル−２−エチル−１，３−プロパンジオールジ（メタ）アクリレート、１，４−ブタンジオールジアクリレート、１，６−ヘキサンジオールジアクリレート、ヒドロキシピバリン酸ネオペンチルグリコールエステルジアクリレート、ジエチレングリコール（メタ）アクリレート、トリエチレングリコール（メタ）アクリレート、テトラエチレングリコール（メタ）アクリレート、ヘキサエチレングリコール（メタ）アクリレート、ノナエチレングリコール（メタ）アクリレート等のポリエチレングリコール（メタ）アクリレート；ジエチレングリコールジ（メタ）アクリレート、トリエチレングリコールジ（メタ）アクリレート、テトラエチレングリコールジ（メタ）アクリレート、ヘキサエチレングリコールジ（メタ）アクリレート、ノナエチレングリコールジ（メタ）アクリレート等のポリエチレングリコールジ（メタ）アクリレート等が挙げられる。
【００４４】
また、エチレン性不飽和結合を分子内に３個以上有する化合物としては、例えば、トリメチロールエタントリ（メタ）アクリレート、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等の多官能（メタ）アクリレート化合物等が挙げられる。これらのエチレン性不飽和結合を分子内に３個以上有する化合物は、重合反応の進行が速く、露光感度を向上させやすいことから特に好適である。
これらの重合性単量体は、単独で用いられてもよく、２種以上が併用されてもよい。
【００４５】
本発明の光硬化性樹脂組成物中の重合性単量体の含有量としては特に限定されないが、全固形分に対して、好ましい下限は１０重量％、好ましい上限は５０重量％である。１０重量％未満であると、感度の低下、画像断面形状の再現性不良等を招きやすく、５０重量％を超えると、耐熱性の低下、現像溶解速度の低下等を招きやすい。より好ましい下限は２０重量％、より好ましい上限は４０重量％以下である。
【００４６】
本発明の光硬化性樹脂組成物は、液晶配向用突起及の高さや、基板と接触する形状を安定させるために、アルカリ可溶性樹脂の含有量と重合性単量体の含有量とが特定の比率であることが好ましい。具体的には、（アルカリ可溶性樹脂の含有量）／（重合性単量体の含有量）の重量比の好ましい下限は１、好ましい上限は３．５であり、より好ましい下限は１．５、より好ましい上限は３である。
【００４７】
本発明の光硬化性樹脂組成物は、光重合開始剤を含有する。
上記光重合開始剤としては特に限定されず、従来公知のものが挙げられ、例えば、紫外線によりエチレン性不飽和基を重合させるラジカルを発生させることのできる化合物及び紫外線により酸を発生させる化合物等が挙げられる。
【００４８】
ただし、上記光重合開始剤は、活性化波長領域（紫外・可視吸収スペクトルを有する領域）と後述する光ラジカル失活剤を活性化させる波長領域（紫外・可視吸収スペクトルを有する領域）とが完全には一致しないことが必要とされる。すなわち、両者の波長領域は重ならない領域が必要である。
上記光重合開始剤と光ラジカル失活剤を活性化させる波長のピークが完全に一致すると、現像時に形成する液晶配向用突起の基板に対する充分な密着性を得ることが困難になるからである。上記光重合開始剤と光ラジカル失活剤の組み合わせとして、好ましくは、（１）光重合開始剤は波長３００ｎｍ以上の光に感光するのに対し、光ラジカル失活剤は主に波長３００ｎｍ以下の光を吸収する組み合わせ、（２）光重合開始剤は波長３５０ｎｍ以上の光に感光するのに対し、光ラジカル失活剤は主に波長３５０ｎｍ以下の光を吸収する組み合わせ、（３）光重合開始剤は波長４００ｎｍ以上の光に感光するのに対し、光ラジカル失活剤は主に波長４００ｎｍ以下の光を吸収する組み合わせが挙げられる。
【００４９】
上記光重合開始剤の具体例としては、例えば、２−（４−メトキシフェニル） −４，６−ビス（トリクロロメチル）−ｓ−トリアジン、２−（４−メトキシナフチル）−４，６−ビス（トリクロロメチル）−ｓ−トリアジン、２−（４−エトキシナフチル）−４，６−ビス（トリクロロメチル）−ｓ −トリアジン、２−（４−エトキシカルボニルナフチル）−４，６−ビス（トリクロロメチル）−ｓ−トリアジン等のハロメチル化トリアジン誘導体、ハロメチル化オキサジアゾール誘導体、２−（ｏ−クロロフェニル）−４，５−ジフェニルイミダゾール２量体、２−（ｏ−クロロフェニル）−４，５−ビス（３'−メトキシフェニル）イミダゾール２量体、２−（ｏ−フルオロフェニル）−４，５−ジフェニルイミダゾール２量体、２−（ｏ−メトキシフェニル）−４，５−ジフェニルイミダゾール２量体、２−（ｏ−メトキシフェニル）−４，５−ジフェニルイミダゾール２量体等のイミダゾール誘導体、ベンゾインメチルエーテル、ベンゾインフェニルエーテル、ベンゾインイソブチルエーテル、ベンゾインイソプロピルエーテル等のベンゾイン、ベンゾインアルキルエーテル類、２−メチルアントラキノン、２−エチルアントラキノン、２−ｔ−ブチルアントラキノン、１−クロロアントラキノン等のアントラキノン誘導体、ベンズアンスロン誘導体、ベンゾフェノン、ミヒラーケトン、２−メチルベンゾフェノン、３−メチルベンゾフェノン、４−メチルベンゾフェノン、２−クロロベンゾフェノン、４−ブロモベンゾフェノン、２−カルボキシベンゾフェノン等のベンゾフェノン誘導体、２，２，−ジメトキシ−２−フェニルアセトフェノン、２，２−ジエトキシアセトフェノン、１−ヒドロキシシクロヘキシルフェニルケトン、α−ヒドロキシ−２−メチルフェニルプロパノン、１−ヒドロキシ−１−メチルエチル−（ｐ−イソプロピルフェニル）ケトン、１−ヒドロキシ−１−（ｐ−ドデシルフェニル）ケトン、２−メチル−（４'−（メチルチオ）フェニル）−２−モルホリノ−１−プロパノン、１，１，１，−トリクロロメチル−（ｐ−ブチルフェニル）ケトン等のアセトフェノン誘導体、チオキサントン、２−エチルチオキサントン、２−イソプロピルチオキサントン、２−クロロチオキサントン、２，４−ジメチルチオキサントン、２，４ −ジエチルチオキサントン、２，４−ジイソプロピルチオキサントン等のチオキサントン誘導体、ｐ−ジメチルアミノ安息香酸エチル、ｐ−ジエチルアミノ安息香酸エチル等の安息香酸エステル誘導体、９−フェニルアクリジン、９−（ｐ−メトキシフェニル）アクリジン等のアクリジン誘導体、９，１０−ジメチルベンズフェナジン等のフェナジン誘導体、ジ−シクロペンタジエニル−Ｔｉ−ジ−クロライド、ジ−シクロペンタジエニル−Ｔｉ−ビス−フェニル、ジ−シクロペンタジエニル−Ｔｉ−ビス−２，３，４，５，６−ペンタフルオロフェニ−１−イル、ジ−シクロペンタジエニル−Ｔｉ−ビス−２，３，５，６−テトラフルオロフェニ−１−イル、ジ−シクロペンタジエニル−Ｔｉ−ビス−２，４，６−トリフルオロフェニ−１−イル、ジ−シクロペンタジエニル−Ｔｉ−２，６−ジ−フルオロフェニ−１−イル、ジ−シクロペンタジエニル−Ｔｉ−２，４��ジ−フルオロフェニ−１−イル、ジ−メチルシクロペンタジエニル−Ｔｉ−ビス−２，３，４，５，６−ペンタフルオロフェニ−１−イル、ジ−メチルシクロペンタジエニル−Ｔｉ−ビス−２，６−ジ−フルオロフェニ−１−イル、ジ−シクロペンタジエニル−Ｔｉ−２，６−ジ−フルオロ−３−（ピル−１−イル）−フェニ−１−イル等のチタノセン誘導体、２−メチル−１［４−（メチルチオ）フェニル］−２−モルフォリノプロパン−１−オン、２−ベンジル−２−ジメチルアミノ−１−（４−モルフォリノフェニル）−ブタノン−１、２−ベンジル−２−ジメチルアミノ−１−（４−モルフォリノフェニル）ブタン−１−オン、４−ジメチルアミノエチルベンゾエ-ト、４−ジメチルアミノイソアミルベンゾエ-ト、４−ジエチルアミノアセトフェノン、４−ジメチルアミノプロピオフェノン、２−エチルヘキシル−１，４−ジメチルアミノベンゾエート、２，５−ビス（４−ジエチルアミノベンザル）シクロヘキサノン、７−ジエチルアミノ−３−（４−ジエチルアミノベンゾイル）クマリン、４−（ジエチルアミノ）カルコン等のα−アミノアルキルフェノン系化合物、１，２−オクタンジオン，１−［４−（フェニルチオ）フェニル］−，２−（Ｏ−ベンゾイルオキシム）、エタノン，１−［９−エチル−６−（２−メチルベンゾイル）−９Ｈ−カルバゾール−３−イル］−，１−（Ｏ-アセチルオキシム）等のオキシム誘導体類等が挙げられる。これらの光重合開始剤は単独で用いられてもよく、２種以上が併用されてもよい。
【００５０】
本発明の光硬化性樹脂組成物において、上記光重合開始剤の含有量としては特に限定されないが、アルカリ可溶性樹脂及び重合性単量体の合計１００重量部に対して、好ましい下限は０．１重量部、好ましい上限は２０重量部である。０．１重量部未満であると、光硬化が不充分となり、液晶配向用突起の基板に対する密着性が低下することがあり、２０重量部を超えると、光硬化反応が進みすぎて現像残渣が生じたり、後述する工程を経て作製する液晶配向用突起の形状がカラムスペーサに近いものとなり、液晶配向異常を生じる原因となることがある。より好ましい下限は０．２重量部、より好ましい上限は１５重量部であり、更に好ましい下限は０．５重量部、更に好ましい上限は１０重量部である。
【００５１】
本発明の光硬化性樹脂組成物は、酸素による反応障害を軽減するために反応助剤を含有してもよい。このような反応助剤と水素引き抜き型の光反応開始剤とを併用することにより光を照射したときの硬化速度を向上させることができる。
【００５２】
上記反応助剤としては、ｎ−ブチルアミン、ジ−ｎ−ブチルアミン、トリエチルアミン、トリエチレンテトラミン、ｐ−ジメチルアミノ安息香酸エチル、ｐ−ジメチルアミノ安息香酸イソアミル等のアミン系；トリ−ｎ−ブチルホスフィン等のホスフィン系；ｓ−ベンジルイソチウロニウム−ｐ−トルエンスルフィネート等のスルホン酸のもの等を用いることができる。これらの反応助剤は、単独で用いてもよいし、２種以上を併用してもよい。
【００５３】
本発明の光硬化性樹脂組成物は、光ラジカル失活剤を含有する。
上記光ラジカル失活剤は、特定の波長領域の光が照射されることでラジカルを補足又は失活させる化合物である。すなわち、上記光ラジカル失活剤は、特定波長領域の光が照射されることで活性化され、本発明の光硬化性樹脂組成物中に生成したラジカルを補足又は失活させ、光硬化反応を阻害する化合物である。
このような光ラジカル失活剤を含有することで、本発明の光硬化性樹脂組成物は、高さ及び形状安定性に優れた液晶を分割配向させる液晶配向用突起の形成が可能となる。すなわち、本発明の光硬化性樹脂組成物を用いて形成したレジスト層に、所定の露光マスクパターンに従って、上記光重合開始剤及び光ラジカル失活剤を活性化させる波長の光を照射すると、光重合開始剤から発生する光ラジカルを、光ラジカル失活剤が補足又は失活することで、より光照射部の表面層に近い部分の硬化率を落とすことができる。この硬化率の低い部分のみを現像工程で洗い落とすことにより、液晶配向用突起を得ることができる。上記光重合開始剤と光ラジカル失活剤の種類、添加量を選択することで、従来の液晶分割配向用突起形成用のネガ型レジストと比較すると、高さ及び形状安定性が極めて優れたものとなる。
【００５４】
上記光ラジカル失活剤は、分子内に、１以上のニトロ基と、アルキル基、カルボン酸基、アルデヒド基、アミノ基、及び、水酸基からなる群より選択される１以上の官能基どう有する芳香環を含有する化合物であることが好ましい。
【００５５】
上記光ラジカル失活剤の含有する芳香環としては、例えば、ベンゼン骨格、ナフタレン骨格、アントラセン骨格、ピレン骨格等が挙げられる。
また、ベンゼン骨格としては、例えば、下記式（３ａ）、（３ｂ）、（３ｃ）、（３ｄ）又は（３ｅ）で表されるものが挙げられる。
【００５６】
【化３】
2008145987.tif 000004
【００５７】
なお、上記式（３ａ）、（３ｂ）、（３ｃ）、（３ｄ）及び（３ｅ）中、Ｘ１は、アルキル基、フェニル基、ヒドロキシル基、ヒドロキシアルキル基、脂環式炭化水素基、カルボン酸基、アルデヒド基、アミノ基等を表し、Ｘ２は、アルキル基、フェニル基、ヒドロキシアルキル基、脂環式炭化水素基、アルデヒド基等を表し、Ｘ３は、アルキル基、フェニル基、ヒドロキシアルキル基、脂環式炭化水素基等を表す。
【００５８】
また、上記芳香環は、アルキル基、カルボン酸基、アルデヒド基、アミノ基、及び、水酸基からなる群より選択される官能基を２以上有していてもよい。このような光ラジカル失活剤としては、例えば、ｏ（ｍ、ｐ）−ニトロベンズアルデヒド、ｏ（ｍ、ｐ）−ニトロフェニル酢酸、ｏ（ｍ、ｐ）−ニトロフェノール、ｏ（ｍ、ｐ）−ニトロアニリン、６−ニトロベラトルムアルデヒド、４，５−ジメトキシ−２−ニトロ安息香酸等が挙げられる。なかでも、ｏ−ニトロベンズアルデヒド、ｏ−ニトロフェニル酢酸が好適に用いられる。
【００５９】
上記光ラジカル失活剤としてｏ−ニトロベンズアルデヒドを用いた場合、該ｏ−ニトロベンズアルデヒドは、主に波長３５０ｎｍ以下の短波長域の光により感光される。そのため、上記ｏ−ニトロベンズアルデヒドを含有する本発明の光硬化性樹脂組成物を用いて液晶表示装置の液晶配向用突起を形成する場合、上記光重合開始剤としては、チバスペシャルケミカリティ社製の「ＩＲＧＡＣＵＲＥ６５１」、「ＩＲＧＡＣＵＲＥ１８４」、「ＩＲＧＡＣＵＲＥ９０７」、「ＩＲＧＡＣＵＲＥ８１９」、「ＩＲＧＡＣＵＲＥ３６９」、「ＩＲＧＡＣＵＲＥ３７９」、「ＩＲＧＡＣＵＲＥＯＸＥ−０１」、「ＩＲＧＡＣＵＲＥＯＸＥ−０２」、シーベルヘグナー社製の「ＥＳＡＣＵＲＥ  ＫＩＰ１５０」、「ＥＳＡＣＵＲＥ  ＫＩＰ１００Ｆ」、「ＥＳＡＣＵＲＥ  ＫＴＯ４６」、「ＥＳＡＣＵＲＥ  １００１Ｍ」、「ＥＳＡＣＵＲＥ  ＤＰ２５０」、「ＥＳＡＣＵＲＥ  ＫＢ１」、「ＳＰＥＥＤＣＵＲＥ  ＤＥＴＸ」、「ＳＰＥＥＤＣＵＲＥ  ＣＴＸ」、「ＳＰＥＥＤＣＵＲＥ  ＩＴＸ」、「ＳＰＥＥＤＣＵＲＥ  ＣＰＴＸ」を用いることが好ましい。
【００６０】
上記光ラジカル失活剤の配合量としては特に限定されないが、アルカリ可溶性樹脂及び重合性単量体の合計１００重量部に対して、好ましい下限は０．１重量部、好ましい上限は２０重量部である。０．１重量部未満であると、上述の光ラジカル失活剤の効果が充分に発揮されず、液晶配向用突起の形状が不充分であり、２０重量部を超えると、露光によりラジカル失活剤が過度に発生し、ラジカル重合が充分に進行しなくなるため、硬化物が得られなくなり、パターン形成が困難となる。より好ましい下限は０．２重量部、より好ましい上限は１５重量部である。
【００６１】
本発明の光硬化性樹脂組成物は、シランカップリング剤を含有していてもよい。
上記シランカップリング剤は、本発明の光硬化性樹脂組成物と基板との密着性を向上させる役割を果たし、このようなシランカップリング剤としては特に限定されず、従来公知のものを用いることができる。なかでも、官能基としてアクリロキシ基又はメタクリロキシ基を有するものが好ましい。官能基としてアクリロキシ基待メタクリロキシ基を有するシランカップリング剤を含有することで、本発明の光硬化性樹脂組成物の基材との密着性を大幅に向上させることができる。
【００６２】
上記アクリロキシ基を有するシランカップリング剤としては、例えば、３−アクリロキシプロピルトリメトキシシラン、３−アクリロキシプロピルトリエトキシシラン等が挙げられる。
また、上記メタクリロキシ基を有するシランカップリング剤としては、例えば、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン等が挙げられる。
これらのシランカップリング剤は単独で用いられてもよく、２種以上が併用されてもよい。
【００６３】
本発明の光硬化性樹脂組成物において、上記シランカップリング剤の含有量としては特に限定されないが、アルカリ可溶性樹脂と重合性単量体の合計を１００重量部とした場合に、好ましい下限は０．１重量部、好ましい上限は１５重量部である。０．１重量部未満であると、基板との密着性が低下することがあり、１５重量部を超えると、フォトリソグラフィーにおいてアルカリ現像残りが生じることがある。より好ましい下限は１重量部、より好ましい上限は１０重量部である。
【００６４】
本発明の光硬化性樹脂組成物は、通常、上述した本発明の光硬化性樹脂組成物を構成する各成分が有機溶剤を用いて、固形分濃度の下限が５重量％、上限が５０重量％、好ましくは下限が１０重量％、上限が４０重量％の範囲となるように調液して使用される。
上記有機溶剤としては、上述の各成分を溶解・分散さることができ、取り扱い性に優れるものであれば特に限定されない。具体的には、例えば、メチルセロソルブ、エチルセロソルブ、ブチルセロソルブ、ジエチレングリコールモノメチルエーテル、ジエチレングリコールジエチルエーテル、ジエチレングリコールメチルエチルエーテル、プロピレングリコールモノメチルエーテルアセテート（以下「ＰＧＭＡｃ」と略記する。）、メチルエチルケトン、メチルイソブチルケトン、シクロヘキサノン、トルエン、クロロホルム、ジクロロメタン、酢酸エチル、乳酸メチル、乳酸エチル、メタノール、エタノール、プロパノール、ブタノール、テトラハイドロフラン等が挙げられる。
また、上記有機溶剤としては、沸点が１００〜２００℃の範囲が好適に用いられ、より好ましくは沸点が１２０〜１８０℃の範囲のものが用いられる。
【００６５】
次に、本発明の光硬化性樹脂組成物を用いて液晶配向用突起を製造する方法を説明する。
本発明の光硬化性樹脂組成物を用いて液晶配向用突起を製造するには、まず、本発明の光硬化性樹脂組成物を所定の厚さになるように基板上に塗工して被膜を形成する。
上記塗工の方法としては特に限定されず、例えば、スピンコート、スリット＆スピン、スリットコート、スプレーコート、ディップコート、バーコート等の従来公知の塗工法を用いることができる。
【００６６】
次いで、形成した被膜上に、所定のパターンが形成されたマスクを介して、紫外線等の活性光線を照射する。これにより、光照射部においては、本発明の光硬化性樹脂組成物中に含まれるアルカリ可溶性樹脂と重合性単量体と光重合開始剤とが反応して光硬化する。
上記活性光線としては特に限定されず、例えば、可視光線、紫外線、遠紫外線、電子線、Ｘ線等を使用することができるが、紫外線が好ましい。
【００６７】
上記被膜に照射する活性光線は、上述した光ラジカル失活剤の種類に応じて、適宜波長の異なるものを照射する。具体的には、例えば、上記光ラジカル失活剤として、ｏ−ニトロベンズアルデヒドを用いる場合、液晶配向用突起となる部分に波長３５０ｎｍ以下の短波長域の光を照射する。
【００６８】
上記ｏ−ニトロベンズアルデヒドを含有する本発明の光硬化性樹脂組成物への露光量としては特に限定されないが、上記短波長域の光を照射する場所の露光量としては、好ましい下限は１０ｍＪ／ｃｍ２、好ましい上限は５００ｍＪ／ｃｍ２である。１０ｍＪ／ｃｍ２未満であると、光硬化が不充分なものとなり、現像工程でパターンが流れる密着性不良を生じることがある。５００ｍＪ／ｃｍ２を超えると、現像残渣を生じやすくなる。
【００６９】
次いで、光硬化後の光硬化物をアルカリ現像して基板上に本発明の光硬化性樹脂組成物の光硬化物からなる所定のパターンの液晶配向用突起を形成する。
上記アルカリ現像処理で使用する溶剤としては、未硬化部の塗布膜を溶解させる能力のある溶剤であれば特に限定されず、例えば、炭酸ナトリウム、炭酸水素ナトリウム、炭酸カリウム、炭酸水素カリウム、珪酸ナトリウム、珪酸カリウム、水酸化ナトリウム、水酸化カリウム等の無機アルカリ化合物、或いはジエタノールアミン、トリエチルアミン、トリエタノールアミン、水酸化テトラアルキルアンモニウム、テトラメチルアンモニウムヒドロキサイド等の有機アルカリ化合物を含有した水溶液が挙げられる。
【００７０】
上記アルカリ現像液には、必要に応じて、界面活性剤、水溶性の有機溶剤、湿潤剤、水酸基又はカルボン酸基を有する低分子化合物等を含有させることもできる。特に、界面活性剤は現像性、解像性、地汚れ等に対して改良効果をもつものが多いため添加するのは好ましい。
【００７１】
上記アルカリ現像液に使用する界面活性剤としては、例えば、ナフタレンスルホン酸ナトリウム基、ベンゼンスルホン酸ナトリウム基を有するアニオン性界面活性剤、ポリアルキレンオキシ基を有するノニオン性界面活性剤、テトラアルキルアンモニウム基を有するカチオン性界面活性剤等が挙げられる。
【００７２】
アルカリ現像処理の方法としては特に限定されないが、通常、１０〜５０℃、好ましくは１５〜４５℃の現像温度で、浸漬現像、スプレー現像、ブラシ現像、超音波現像等の方法により行われる。
【００７３】
最後に乾燥オーブンで充分に乾燥させる。乾燥温度としては２２０℃以下が好ましく、乾燥時間は３０分以下であることが好ましい。温度が２２０℃を超え、乾燥時間が３０分を超えて長くなると、上記液晶配向用突起をカラーフィルター上に形成した場合、開口部の着色顔料又は染料にダメージを与えてしまい表示品質自体を低下させてしまう恐れがある。
【００７４】
このように、本発明の光硬化性樹脂組成物は、特定波長の光が照射されることで発生したラジカルを補足又は失活させる光ラジカル失活剤を含有するため、例えば、液晶表示装置に用いられるカラーフィルターの基板上に、高さ及び形状安定性に優れた、液晶を分割配向させるための液晶配向用突起を形成することが可能となる。
【００７５】
なお、本発明の光硬化性樹脂組成物を用いて液晶表示装置のセルギャップを規制する柱状のカラムスペーサを形成することもできる。
本発明の光硬化性樹脂組成物を用いてカラムスペーサを形成する方法としては、例えば、上記被膜のカラムスペーサとなる部分に、上記光ラジカル失活剤が活性化することはないが、上記光重合開始剤が活性化する波長領域の光を照射し、その後、上述したアルカリ現像する方法が挙げられる。このような方法によると、上記被膜に照射する光により光ラジカル失活剤は活性化することがないため、露光された部分は光重合開始剤から生じたラジカルが補足又は失活されることがないため、充分に重合硬化し、上記液晶配向用突起よりも高い柱状のカラムスペーサを形成することができる。
【００７６】
このような、本発明の光硬化性樹脂組成物を用いてなる液晶配向用突起及び／又はカラムスペーサもまた、本発明の１つである。
更に、本発明の光硬化性樹脂組成物を用いてなる液晶配向用突起及び／又はカラムスペーサを有するカラーフィルターもまた、本発明の１つである。
【００７７】
本発明のカラーフィルターが上述した本発明の光硬化性樹脂組成物からなる液晶配向用突起を有する場合、該カラーフィルターを用いてなる液晶表示装置は視野角が広いものとなる。
本発明の光硬化性樹脂組成物、又は、本発明のカラーフィルターを用いてなる液晶表示装置もまた、本発明の１つである。
【発明の効果】
【００７８】
本発明によると、高さ及び形状安定性に優れる液晶表示装置の液晶配向を制御するための突起を形成することができる光硬化性樹脂組成物、該光硬化性樹脂組成物を用いてなる、液晶配向用突起、カラムスペーサ、及び、液晶表示装置を提供することができる。
【発明を実施するための最良の形態】
【００７９】
以下に実施例を掲げて本発明を更に詳しく説明するが、本発明はこれら実施例のみに限定されるものではない。
【００８０】
（実施例１）
（１）アルカリ可溶性樹脂の合成
攪拌装置、滴下ロート、コンデンサー、温度計、ガス導入管を備えたフラスコにＰＧＭＡｃ１５０重量部を取り、窒素置換しながら攪拌し１１０℃に昇温した。
次に、メタクリル酸３５．６重量部（０．４１モル）、メチルメタクリレート２８．０重量部（０．２８モル）からなるモノマー混合物、及び、ｔ−ブチルヒドロパーオキサイド（日本油脂社製、パーブチルＯ）３．６重量部を滴下ロートから２時間かけてフラスコに滴下し、更に、１１０℃で３時間攪拌し続けエージングを行った。
次に、３、４−エポキシシクロヘキシルメタクリレート３６．４重量部（０．２０モル）、トリフェニルフォスフィン０．３６重量部及びメチルハイドロキノン０．１５重量部を加えて、１００℃で１０時間反応させた。反応は空気／窒素雰囲気下で行った。これにより、酸加１２０ｍｇＫＯＨ／ｇ、二重結合等量（不飽和基１モルあたりの樹脂のｇ重量）５００、重量平均分子量１５０００のアルカリ化溶性樹脂（Ｐ−１）（固形分４０％）を得た。
【００８１】
（２）光硬化性樹脂組成物の調製
（１）で得られたアルカリ可溶性樹脂（Ｐ−１）６０重量部、ペンタエリスリトールトリアクリレート（ＰＥ−３Ａ、共栄社化学製）１２重量部、ＩＲＧＣＵＲＥ８１９（チバスペシャリティケミカルズ社製）１重量部、ＩＲＧＣＵＲＥ９０７（チバスペシャリティケミカルズ社製）１重量部、ニトロベンズアルデヒド１重量部、及び、ジエチレングリコールジメチルエーテル６４重量部を混合して光構成樹脂組成物を調製した。
【００８２】
（実施例２）
光重合開始剤として、ＩＲＧＣＵＲＥ８１９（チバスペシャリティケミカルズ社製）１重量部、ＩＲＧＣＵＲＥ９０７（チバスペシャリティケミカルズ社製）１重量部に代えて、ＩＲＧＣＵＲＥ８１９を１．５重量部、ＩＲＧＣＵＲＥ９０７を１重量部用いた以外は、実施例１と同様にして光硬化性樹脂組成物を調製した。
【００８３】
（実施例３）
光重合開始剤として、ＩＲＧＣＵＲＥ８１９（チバスペシャリティケミカルズ社製）１重量部、ＩＲＧＣＵＲＥ９０７（チバスペシャリティケミカルズ社製）１重量部に代えて、ＩＲＧＣＵＲＥ９０７を２重量部用いた以外は、実施例１と同様にして液晶配向用突起形成用ネガ型レジストを調製した。
【００８４】
（比較例１）
光ラジカル失活剤であるニトロベンズアルデヒドを添加しなかった以外は、実施例１と同様にして光硬化性樹脂組成物を調製した。
【００８５】
（評価）
実施例１〜３及び比較例１で得られた光硬化性樹脂組成物について、以下の方法により評価を行った。それぞれの結果を表１に示した。
【００８６】
（液晶配向用突起の形成）
実施例１〜３及び比較例１で調製した光硬化性樹脂組成物を、スピンコートによりＩＴＯ基板上に塗布し、８０℃、２分間乾燥してレジスト膜（厚さ３μｍ）を形成した。形成したレジスト膜に超高圧水銀ランプからフォトマスク越しに露光量１００ｍＪ／ｃｍ２、或いは１５０ｍＪ／ｃｍ２で露光を行い、０．１％炭酸ナトリウム水溶液により６０秒間現像し、純水にて３０秒間洗浄した。その後、２００℃、３０分のベーキング処理を行うことで、所定パターンの液晶配向用突起を得た。
【００８７】
（突起高さの評価）
光学顕微鏡により、得られた液晶配向用突起の高さとボトム幅を測定した。
【００８８】
（突起形状バラツキの評価）
光学顕微鏡及びＳＥＭにより、突起形状バラツキの有無として、ドーム形状であるかを観察し、以下の基準により評価した。
○：得られた液晶配向用突起は全体的にゆるやかなドーム形状をしており、形状バラツキが無い。個々の形状は突起先端部に平らな領域が無く、すそびきも見られない。
×：得られた液晶配向用突起の突起先端部に平らな領域、或いは、すそびきが確認でき、形状バラツキが有る。
【００８９】
【表１】
2008145987.tif 000005
【産業上の利用可能性】
【００９０】
本発明によれば、高さ及び形状安定性に優れる液晶表示装置の液晶配向を制御するための突起を形成することができる光硬化性樹脂組成物、該光硬化性樹脂組成物を用いてなる、液晶配向用突起、カラムスペーサ、及び、液晶表示装置を提供することができる。